(57)【要約】【課題】投与後、長期間にわたり腫瘍部位に留まり、持続的な腫瘍抑制作用を示す新規な医薬を提供する。【解決手段】  抗腫瘍剤は、樹脂粒子に複数の白金ナノ粒子が固定化された構造を有する樹脂複合体１００を有効成分として含有する。樹脂複合体１００は、白金ナノ粒子２０の少なくとも一部が樹脂粒子１０の表層部６０において三次元的に分布しているとともに、樹脂粒子１０に完全に内包された内包白金ナノ粒子３０、樹脂粒子１０内に埋包された部位及び樹脂粒子１０の表面から外に露出した部位を有する一部露出白金ナノ粒子４０及び樹脂粒子１０の表面に吸着している表面吸着白金ナノ粒子５０を含んでいてもよい。【選択図】図１
2019210219.tif 000002
【特許請求の範囲】
【請求項１】
樹脂粒子に複数の白金ナノ粒子が固定化された構造を有する樹脂複合体を有効成分として含有する抗腫瘍剤。
【請求項２】
前記白金ナノ粒子の担持量が、前記樹脂複合体全体に対して５〜７０重量％の範囲内である請求項１に記載の抗腫瘍剤。
【請求項３】
前記樹脂粒子が、白金化合物イオンを吸着することが可能な置換基を構造に有するポリマー粒子である請求項１又は２に記載の抗腫瘍剤。
【請求項４】
前記白金ナノ粒子の平均粒子径が８０ｎｍ以下である請求項１から３のいずれか１項に記載の抗腫瘍剤。
【請求項５】
前記樹脂複合体の平均粒子径が１００〜７００ｎｍの範囲内である請求項１から４のいずれか１項に記載の抗腫瘍剤。
【請求項６】
治療対象とする腫瘍が、固形がんである請求項１から５のいずれか１項に記載の抗腫瘍剤。
【請求項７】
樹脂粒子に複数の白金ナノ粒子が固定化された構造を有する樹脂複合体と、薬学的に許容される担体若しくは媒体と、を含有するがんの治療及び／又は予防のための医薬組成物。
【発明の詳細な説明】
【技術分野】
【０００１】
本発明は、がんの治療及び／又は予防に使用可能な医薬に関する。
【背景技術】
【０００２】
シスプラチン、オキサリプラチン、カルボプラチンなどの白金化合物は、強い抗がん作用を有することが知られており、がんの治療薬として使用されている（例えば、特許文献１）。しかしながら、白金化合物には、腎毒性、神経毒性などの重大な副作用がある。そのような副作用を低減する試みとして、白金化合物と金、銀又は白金ナノ粒子とをリンカーで結合させたコロイド安定性を有するコンジュゲートを、ドラッグデリバリーシステムとして用い、正常細胞への攻撃性を低減することが提案されている（例えば、特許文献２）。
【０００３】
また、５〜１０ｎｍサイズの磁性酸化鉄粒子をコアとして、ポリエチレングリコール−ポリカルボン酸共重合体で被覆し、ジアミノ白金（II）［Diamminoplatinum(II)］を結合させたＭａｇＮａＧｅｌ（商標）のがん細胞に対する毒性やドラッグデリバリーシステムについて検討されている（非特許文献１）。また、ポリビニルアルコールでキャッピングした数ｎｍサイズの白金ナノ粒子がＤＮＡを損傷させて細胞毒性を示すことも報告されており、ドラッグデリバリー機能を有するがん治療薬としての適用が期待されている（例えば、非特許文献２）。さらに、グリーンテクノロジーを利用して合成した白金ナノ粒子（Bioplatin）の細胞毒性について検討したところ、がん細胞に対してアポトーシスを誘起させるが、正常細胞に対しては細胞毒性を示さなかったことが報告されている（例えば、非特許文献３）。この報告では粒子径が１３７．５ｎｍの白金ナノ粒子が使用されており、粒子径が数十ｎｍの白金ナノ粒子について同様の特性が発現するかどうかは解明されていなかった。
【先行技術文献】
【特許文献】
【０００４】
【特許文献１】特表２０１４−５３０２１９号公報
【特許文献２】特表２０１２−５１２１４９号公報
【非特許文献】
【０００５】
【非特許文献１】Sunderland et al.，”Targeted Nanoparticles for Detecting and Treating Cancer”、DRUG DEVELOPMENT RESEACH 67：70-93（2006）
【非特許文献２】Joao Conde et al.，”Noble Metal Nanoparticles Application in Cancer”、JOURNAL OF DRUG DELIVERY, Vol.2012, Article ID 751075
【非特許文献３】Yogesh Bendale et al.,"Evaluation of cytotoxic activity of platinum nanoparticles against normal and cancer cells and its anticancer potential through induction of apoptosis", Integrative Medicine Research 6, 141-148(2017)
【発明の概要】
【発明が解決しようとする課題】
【０００６】
がん治療薬による副作用を抑えるためには、正常細胞への攻撃性を低減することが重要である。そのためには、局所的投与が可能で、血流によって生体内を循環しにくく、腫瘍部位にとどまる性質を有する薬剤であることが好ましい。
【０００７】
本発明は、投与後、長期間にわたり腫瘍部位に留まり、持続的な腫瘍抑制作用を示す新規な医薬を提供することを目的とする。
【課題を解決するための手段】
【０００８】
本発明者らは、鋭意研究を行った結果、樹脂粒子に複数の白金ナノ粒子が固定化された構造を有する樹脂複合体が、上記課題を解決し得る抗腫瘍剤として有用であることを見出し、本発明を完成した。
【０００９】
すなわち、本発明は、樹脂粒子に複数の白金ナノ粒子が固定化された構造を有する樹脂複合体を有効成分として含有する抗腫瘍剤である。
【００１０】
本発明の抗腫瘍剤は、前記白金ナノ粒子の担持量が、前記樹脂複合体全体に対して５〜７０重量％の範囲内であってもよい。
【００１１】
本発明の抗腫瘍剤は、前記樹脂粒子が、白金化合物イオンを吸着することが可能な置換基を構造に有するポリマー粒子であってもよい。
【００１２】
本発明の抗腫瘍剤は、前記白金ナノ粒子の平均粒子径が８０ｎｍ以下であってもよい。
【００１３】
本発明の抗腫瘍剤は、前記樹脂複合体の平均粒子径が１００〜７００ｎｍの範囲内であってもよい。
【００１４】
本発明の抗腫瘍剤は、治療対象とする腫瘍が、固形がんであってもよい。
【００１５】
本発明のがんの治療及び／又は予防のための医薬組成物は、樹脂粒子に複数の白金ナノ粒子が固定化された構造を有する樹脂複合体と、薬学的に許容される担体若しくは媒体と、を含有する。
【発明の効果】
【００１６】
本発明の抗腫瘍剤は、局所的投与が可能で、投与後、長期間にわたり腫瘍部位に留まる局在貯留性を有しているため、持続的な腫瘍抑制効果を発揮する。また、樹脂複合体に含まれる白金ナノ粒子は、正常細胞への毒性をほとんど示さないことから、副作用も抑制できる。従って、本発明の抗腫瘍剤は、がん治療の選択肢を広げるものであり、がんの新規な治療薬として有用なものである。
【図面の簡単な説明】
【００１７】
【図１】本発明の一実施の形態に用いる樹脂複合体の断面の構造を示す模式図である。
【図２】本発明の実施例及び比較例に係る口腔扁平上皮癌細胞に対する抗腫瘍増殖の影響を示す図である。
【図３Ａ】本発明の比較例１に係る担がんマウスにおける口腔扁平上皮癌細胞の増殖への影響を病理組織学的に検証したＨＥ染色の結果を示す図である。
【図３Ｂ】本発明の比較例１に係る担がんマウスから摘出した組織を示す写真である。
【図４Ａ】本発明の実施例１に係る担がんマウスにおける口腔扁平上皮癌細胞の増殖への影響を病理組織学的に検証したＨＥ染色の結果を示す図である。
【図４Ｂ】本発明の実施例１に係る担がんマウスから摘出した組織を示す写真である。
【発明を実施するための形態】
【００１８】
以下、適宜図面を参照しながら、本発明の実施の形態について詳細に説明する。本実施の形態の抗腫瘍剤は、樹脂粒子に複数の白金ナノ粒子が固定化された構造を有する樹脂複合体を有効成分として含有するものである。ここで、「腫瘍」とは、悪性又は良性に関わらず、成長又は増殖する新生物を意味し、前がん性及びがん性の細胞及び組織を含むものである。また、「がん」とは、一般的には自律的な増殖及び転移・湿潤を伴う腫瘍（悪性腫瘍）を意味する。なお、「腫瘍」と「がん」とは相互に排他的な意味ではなく、「抗腫瘍」というときは、「抗がん」の意味も含まれる。
【００１９】
＜樹脂複合体＞
次に、本実施の形態において使用される樹脂複合体について詳細に説明する。
図１は、本発明の一実施の形態において好ましく使用可能な樹脂複合体の断面模式図である。樹脂複合体１００は、樹脂粒子１０と白金ナノ粒子２０とを備え、樹脂粒子１０に複数の白金ナノ粒子２０が固定化された構造を有する。
【００２０】
樹脂複合体１００は、樹脂粒子１０に複数の白金ナノ粒子２０が固定化されている。また、樹脂複合体１００は、白金ナノ粒子２０の少なくとも一部が樹脂粒子１０の表層部６０において三次元的に分布している。ここで、「表層部」とは、樹脂粒子１０の表面よりも外部に突出した白金ナノ粒子２０の最も外側の端部を基準にして、樹脂粒子１０の表面から深さ方向に粒子半径の５０％までの範囲を意味する。また、「三次元的に分布」とは、白金ナノ粒子２０が、樹脂粒子１０の面方向だけでなく、深さ方向（径方向）にも分散して存在していることを意味する。なお、樹脂複合体１００における白金ナノ粒子２０の三次元的な存在状態（分布）は、次のようにして測定できる。まず、樹脂複合体１００を、その中心付近で切断し、断面を露出させる。なお、樹脂複合体１００は微小粒子であるため、複数の樹脂複合体１００を切断しておき、その中から走査型電子顕微鏡（ＳＥＭ）観察により測長される樹脂複合体１００の粒子径Ｄ１の平均（平均粒子径）に近い直径を有する断面を選択することによって、中心付近で切断されたものと推定することができる。次に、走査型電子顕微鏡（ＳＥＭ）観察により、断面に現れた白金ナノ粒子２０の個数と分布を計測する。また、断面に現れた白金ナノ粒子２０の個数とその粒子径Ｄ３の平均（平均粒子径）から体積を算出し、重量比率に換算することによって、樹脂複合体１００の径方向における三次元的な分散比率を算出することができる。
【００２１】
樹脂複合体１００は、三次元的に分布した白金ナノ粒子２０の一部が部分的に樹脂粒子１０の表面から外に露出していてもよく、残りの一部が樹脂粒子１０に内包されていてもよい。つまり、白金ナノ粒子２０は、樹脂粒子１０に完全に内包された白金ナノ粒子（以下、「内包白金ナノ粒子３０」ともいう。）、樹脂粒子１０内に埋包された部位及び樹脂粒子１０の表面から外に露出した部位を有する白金ナノ粒子（以下、「一部露出白金ナノ粒子４０」ともいう。）及び樹脂粒子１０の表面に吸着している白金ナノ粒子（以下、「表面吸着白金ナノ粒子５０」ともいう。）を含んでいてもよい。
【００２２】
内包白金ナノ粒子３０は、その表面の全てが、樹脂粒子１０を構成する樹脂に覆われているものである。
【００２３】
一部露出白金ナノ粒子４０は、その表面積の５％以上１００％未満が、樹脂粒子１０を構成する樹脂に覆われているものである。耐久性の観点から、その下限は、表面積の２０％以上であることが好ましく、３０％以上であることがより好ましい。一部露出白金ナノ粒子４０は、表面吸着白金ナノ粒子５０と比較して樹脂粒子１０との接触面積が大きいことに加え、埋包状態によるアンカー効果等の物理的吸着力が強く、樹脂粒子１０から脱離しにくい。そのため、樹脂複合体１００を使用した抗腫瘍剤の耐久性、安定性を優れたものにするとともに、投与後長期間に亘って腫瘍細胞の近傍に留まることから、持続的な腫瘍抑制作用を奏する。
【００２４】
表面吸着白金ナノ粒子５０は、その表面積の０％を超えて５％未満が、樹脂粒子１０を構成する樹脂に覆われているものである。表面吸着白金ナノ粒子５０は、外部に露出した部分の表面積が大きいため、白金による腫瘍抑制作用を早期に発現させることができる。
【００２５】
また、樹脂複合体１００への白金ナノ粒子２０（内包白金ナノ粒子３０、一部露出白金ナノ粒子４０及び表面吸着白金ナノ粒子５０の合計）の担持量は、樹脂複合体１００の重量に対して、５重量％〜７０重量％であることが好ましい。この範囲内の担持量であれば、樹脂複合体１００は、実用的な腫瘍抑制作用を発揮する。白金ナノ粒子２０の担持量が５重量％未満では、腫瘍抑制作用が弱くなる傾向があり、投与量に対する効率が低下する可能性がある。白金ナノ粒子２０の担持量は、より好ましくは、１５重量％〜７０重量％である。
【００２６】
また、白金ナノ粒子２０の１０重量％〜９０重量％が、一部露出白金ナノ粒子４０及び表面吸着白金ナノ粒子５０であることが好ましい。この範囲であれば、腫瘍細胞への腫瘍抑制作用が充分確保できる。白金ナノ粒子２０の２０重量％〜８０重量％が一部露出白金ナノ粒子４０及び表面吸着白金ナノ粒子５０であることがより好ましく、耐久性の観点から、表面吸着白金ナノ粒子５０が２０重量％以下であることがさらに好ましい。
【００２７】
また、十分な腫瘍抑制作用を奏する上で、白金ナノ粒子２０の６０重量％〜１００重量％が、表層部６０に存在し、表層部６０に存在する白金ナノ粒子２０の５重量％〜９０重量％が、一部露出白金ナノ粒子４０または表面吸着白金ナノ粒子５０であることが好ましい。換言すれば、表層部６０に存在する白金ナノ粒子２０の１０重量％〜９５重量％が内包白金ナノ粒子３０であることがよい。なお、「表層部」の定義は、上記のとおりであるが、樹脂粒子１０の内部における表層部６０の内側の境界部分（表面から深さ方向に粒子半径の５０％）を跨いで存在する白金ナノ粒子２０は、全て表層部６０に存在するものとしてカウントする。
【００２８】
＜樹脂粒子＞
樹脂粒子１０は、白金化合物イオンを吸着することが可能な置換基を構造に有するポリマー粒子であることが好ましい。特に、含窒素ポリマー粒子であることが好ましい。含窒素ポリマー中の窒素原子は、白金ナノ粒子２０の前駆体であるアニオン性イオンを化学吸着しやすいため好ましい。本実施の形態では、含窒素ポリマー中に吸着した白金化合物イオンを還元し、白金ナノ粒子２０を形成する為、生成した白金ナノ粒子２０の一部は、内包白金ナノ粒子３０または一部露出白金ナノ粒子４０となる。
【００２９】
上記含窒素ポリマーは、主鎖または側鎖に窒素原子を有する樹脂であり、例えば、ポリアミン、ポリアミド、ポリペプチド、ポリウレタン、ポリ尿素、ポリイミド、ポリイミダゾール、ポリオキサゾール、ポリピロール、ポリアニリン等がある。好ましくは、ポリ−２−ビニルピリジン、ポリ−３−ビニルピリジン、ポリ−４−ビニルピリジン等のポリアミンである。ポリアミンは生体適合性が高く、副作用を引き起こす可能性が低いと考えられるため、樹脂粒子１０の構成成分として有利である。また、側鎖に窒素原子を有する場合は、例えば、アクリル樹脂、フェノール樹脂、エポキシ樹脂等幅広く利用することが可能である。
【００３０】
また、アクリル酸重合体のように、カルボン酸等はカチオン性イオンを吸着することができるため、白金ナノ粒子２０の前駆体であるカチオン性イオンを吸着しやすく、白金ナノ粒子２０を形成することが可能である。
【００３１】
一方、白金化合物イオンを吸着することが可能な置換基を構造に有するポリマー以外の樹脂粒子、例えばポリスチレン等の場合、アニオン性イオンやカチオン性イオンを樹脂内部に吸着しにくい。その結果、生成した白金ナノ粒子２０の大部分は、表面吸着白金ナノ粒子５０となる。上記のとおり、表面吸着白金ナノ粒子５０は、樹脂粒子１０との接触面積が小さいため、樹脂と白金ナノ粒子２０との接着力が小さく、樹脂粒子１０から白金ナノ粒子２０が脱離する傾向があり、保存安定性が低くなる場合がある。
【００３２】
また、ポリエチレングリコール、ポリエチレンオキシド、ポリラクチド、ポリグリコリド、ポリカプロラクトン、ポリ（テレフタル酸ブチレン）、エチレン−酢酸ビニル共重合体等の、生体適合性を示す公知の高分子ユニットを、共重合等の公知の方法で樹脂粒子に導入することが好ましい。
【００３３】
＜白金ナノ粒子＞
白金ナノ粒子２０は、白金又は白金合金のナノ粒子である。ここで白金合金とは、例えば白金と白金以外の金属種からなるものである。白金合金における白金の含有量は、白金による腫瘍抑制作用の発現が見られる量であればよく、例えば白金を１０重量％以上含有することが好ましく、５０重量％以上含有することがより好ましい。ここで、白金以外の金属種としては、例えば金、銀、パラジウムなどが好ましく、これらの２種以上を含有する合金であってもよい。
【００３４】
走査型電子顕微鏡（ＳＥＭ）観察により測長される白金ナノ粒子２０の粒子径Ｄ３の平均値（平均粒子径）は、小さくなるほど腫瘍抑制作用が高くなることから、例えば８０ｎｍ以下が好ましい。白金ナノ粒子２０の平均粒子径が８０ｎｍを超える場合は、腫瘍抑制作用が低下する傾向がある。なお、白金ナノ粒子２０の平均粒子径の下限には、特に制限がなく、１ｎｍ未満であってもよい。白金ナノ粒子２０の平均粒子径は、好ましくは、１ｎｍ以上７０ｎｍ未満であり、より好ましくは、１ｎｍ以上５０ｎｍ未満である。
【００３５】
＜樹脂複合体の平均粒子径＞
樹脂複合体１００の粒子径Ｄ１の平均値（平均粒子径）は、樹脂複合体１００による細胞致死活性の発現がネクローシスという形で認められることから、細胞膜に直接的に作用することが可能な粒子径として、例えば１００〜７００ｎｍであることが好ましい。また、樹脂複合体１００の平均粒子径が１００ｎｍ未満では、例えば、白金ナノ粒子２０の担持量が少なくなる傾向がある為、腫瘍抑制作用が弱くなる傾向にある。樹脂複合体１００の平均粒子径は、より好ましくは、１００ｎｍ以上６５０ｎｍ未満である。ここで、樹脂複合体１００の粒子径Ｄ１は、樹脂粒子１０の粒子径Ｄ２に、一部露出白金ナノ粒子４０又は表面吸着白金ナノ粒子５０の突出部位の長さを加えた値を意味し、レーザー回折／散乱法、動的光散乱法、または遠心沈降法により測定することができる。
【００３６】
＜樹脂複合体の製造＞
樹脂複合体１００の製造方法は、特に限定されない。例えば、乳化重合法により製造した樹脂粒子１０の分散液に、白金化合物イオンを含有する溶液を加えて、白金化合物イオンを樹脂粒子１０に吸着させる（以下、「白金イオン吸着樹脂粒子」という。）。さらに、前記白金イオン吸着樹脂粒子を還元剤溶液中に加えることで、白金化合物イオンを還元して白金ナノ粒子２０を生成させ、樹脂複合体１００を得ることができる。
【００３７】
白金化合物イオンを含有する溶液としては、例えば、塩化白金酸（Ｈ２ＰｔＣｌ６）水溶液等が挙げられる。白金化合物イオンの代わりに金属錯体を用いても良い。また、白金化合物イオンを含有する溶液の溶媒として、水の代わりに、メタノール、エタノール、ｎ−プロパノール、イソプロパノール、ｎ−ブタノール、ｓｅｃ−ブタノール、ｔ−ブタノール等の含水アルコール又はアルコール、塩酸、硫酸、硝酸等の酸等を用いても良い。
【００３８】
また、白金化合物イオンを含有する溶液に、必要に応じて、例えば、ポリビニルアルコール等の水溶性高分子化合物、界面活性剤、アルコール類；テトラヒドロフラン、ジエチルエーテル、ジイソプロピルエーテル等のエーテル類；アルキレングリコール、ポリアルキレングリコール、これらのモノアルキルエーテル又はジアルキルエーテル、グリセリン等のポリオール類；アセトン、メチルエチルケトン等のケトン類等の各種水混和性有機溶媒等の添加剤を添加してもよい。このような添加剤は、白金イオンの還元反応速度を促進し、また生成される白金ナノ粒子２０の大きさを制御するのに有効となる。
【００３９】
還元剤は、公知の物を用いることができる。例えば、水素化ホウ素ナトリウム、ジメチルアミンボラン、クエン酸、次亜リン酸ナトリウム、抱水ヒドラジン、塩酸ヒドラジン、硫酸ヒドラジン、ホルムアルデヒド、ショ糖、ブドウ糖、アスコルビン酸、ホスフィン酸ナトリウム、ハイドロキノン、硫酸ヒドラジン、ホルムアルデヒド、ロッシェル塩等が挙げられる。このうち、水素化ホウ素ナトリウム又は、ジメチルアミンボラン、クエン酸が好ましい。還元剤溶液には、必要に応じて界面活性剤を添加したり、溶液のｐＨを調整したりすることが出来る。ｐＨ調整にはホウ酸やリン酸等の緩衝剤、塩酸や硫酸などの酸、水酸化ナトリウムや水酸化カリウムなどのアルカリにより調整することが出来る。
さらに還元剤溶液の温度により、白金化合物イオンの還元速度を調整することで、生成する白金ナノ粒子２０の粒径をコントロールすることが出来る。
【００４０】
また、白金イオン吸着樹脂粒子中の白金化合物イオンを還元して白金ナノ粒子２０を生成させる際、白金イオン吸着樹脂粒子を還元剤溶液に添加しても良いし、還元剤を白金イオン吸着樹脂粒子に添加しても良いが、内包白金ナノ粒子３０及び一部露出白金ナノ粒子４０の生成しやすさの観点から、前者が好ましい。
【００４１】
以上のようにして得られる樹脂複合体１００は、水への分散性を保持するために、例えば、クエン酸、ポリ−Ｌ−リシン、ポリビニルピロリドン、ポリビニルピリジン、ポリビニルアルコール、ＤＩＳＰＥＲＢＹＫ１９４、ＤＩＳＰＥＲＢＹＫ１８０、ＤＩＳＰＥＲＢＹＫ１８４（ビッグケミージャパン社製）等の分散剤を添加してもよい。さらにホウ酸やリン酸等の緩衝剤、塩酸や硫酸などの酸、水酸化ナトリウムや水酸化カリウムなどのアルカリによりｐＨを調整し、分散性を保持することが出来る。
【００４２】
以上の構成を有する樹脂複合体１００は、腫瘍抑制作用を有するため、がんの予防や治療のための医薬として好ましいものである。例えば、樹脂複合体１００を有効成分とする抗腫瘍剤は、がんの治療に広く適用可能であるが、がんの中でも固形がんの治療に適している。固形がんには、例えば、頭頸部がん（喉頭がん、咽頭がん、舌がん等）、食道がん、胃がん、大腸がん、十二指腸がん、肺がん、肝臓がん、胆道がん、膀胱がん、陰茎がん、精巣がん、乳がん、前立腺がん、腎盂・尿管腫瘍、卵巣がん、子宮頸がん、骨肉腫、軟骨肉腫、横紋筋肉腫、平滑筋肉腫、線維肉腫、脂肪肉腫、上皮内新生物などが含まれる。これらの固形がんの中でも、例えば、頭頸部がん（喉頭がん、咽頭がん、舌がん等）、食道がん、胃がん、大腸がん、肺がん、乳がん、卵巣がん、子宮頸がんなどへの適用が好ましく、特に、口腔がんの一種である口腔扁平上皮癌の治療薬として最も好ましく適用できる。
【００４３】
＜医薬組成物＞
樹脂複合体１００をがんの治療及び／又は予防のために用いる場合、樹脂複合体１００と、薬学的に許容される担体若しくは媒体と、を含有する医薬組成物として使用することができる。薬学的に許容される担体若しくは媒体としては、使用される投薬量および濃度で患者に毒性を示さないものであれば、特に制限なく公知のものを使用可能である。担体もしくは媒体の好ましい例として、水、生理食塩水、アルコール、リン酸塩、有機酸塩などの緩衝液、低分子量ポリペプチド、血清アルブミン、ゼラチン、免疫グロブリンなどのタンパク質、ポリビニルピロリドンなどの親水性ポリマー、各種のアミノ酸、グルコース、スクロース、マンニトール、トレハロース、ソルビトール、マンノース、デキストリンなどの糖や炭水化物、ＥＤＴＡなどのキレート剤、ナトリウム、カリウムなどの塩形成イオン、金属錯体等を挙げることができる。
【００４４】
また、本発明の医薬組成物には、所望により添加物を配合することが可能である。添加物としては、例えば、賦形剤、結合剤、崩壊剤、流動化剤、乳化剤、抗酸化剤、防腐剤、安定化剤等を挙げることができる。これらの添加物は、１種又は２種以上を組み合わせて用いてもよい。
【００４５】
また、本発明の医薬組成物には、抗がん作用等を有する他の薬効成分を配合してもよい。他の薬効成分の種類については、樹脂複合体１００に影響を与えない限り、特に制限されないが、腫瘍細胞内に取り込まれて腫瘍抑制効果を発揮できるものが好ましく、例えば、白金製剤、アルキル化薬、代謝拮抗剤、抗癌性抗生物質、トポイソメラーゼ阻害剤等を挙げることができる。これらの薬効成分は、１種又は２種以上組み合わせて使用することができる。
【００４６】
本発明の医薬組成物は、既知の製造方法により製造できる。具体的には、任意の担体又は媒体に、樹脂複合体１００を混合、分散等させることによって製造できる。
【００４７】
本発明の医薬組成物は、樹脂複合体１００を含む単一の製剤としてもよいし、樹脂複合体１００及び必要に応じて担体や媒体を含む第１の製剤と、担体や媒体、他の成分等を含む第２の製剤とを別々に調製しておき、これらの複数の製剤を使用時に混合して投与したり、同時または順次投与してもよい。
【００４８】
＜投与方法＞
本発明の医薬組成物は、手術によって外科的に投与してもよいし、あるいは、製剤の形態で非経口的または経口的に投与してもよい。非経口的に投与する場合の剤型としては、例えば、注射剤、軟膏剤、硬膏剤、パップ剤、ローション剤等を挙げることができる。経口的に投与する場合の剤型としては、例えば、錠剤、カプセル剤、散剤、細粒剤、顆粒剤、液剤、トローチ剤、及びゼリー剤等を挙げることができる。医薬組成物の好ましい剤型としては、非経口投与製剤が好ましく、より好ましくは注射剤である。また、樹脂複合体１００に、標的となる腫瘍細胞に特異的な抗体を結合させておくことによって、経口的な投与や、血管からの投与なども可能である。
【００４９】
本発明の医薬組成物の患者への投与量は、患者の性別、年齢、体重、症状、投与方法、投与回数、投与時期等を考慮して適宜決定される。
【００５０】
また、本発明の医薬組成物の投与後に、腫瘍組織に対して、例えば、レーザー照射、放射線照射、高周波照射などの外部エネルギーの供給を行う治療法を併用してもよい。
【実施例】
【００５１】
次に、本発明を実施例によって具体的に説明するが、本発明はこれらの実施例によって何ら限定されるものではない。以下の実施例、比較例において特にことわりのない限り、各種測定、評価は下記によるものである。
【００５２】
＜固形分濃度測定及び金属担持量の測定＞
磁製るつぼに濃度調整前の樹脂複合体の分散液１ｇを入れ、７０℃、３時間乾燥を行った。乾燥前後の重量を測定し、下記式により固形分濃度を算出した。
【００５３】
固形分濃度（重量％）＝［乾燥後の重量（ｇ）／乾燥前の重量（ｇ）］×１００
【００５４】
また、上記乾燥処理後のサンプルを、さらに５００℃、５時間熱処理を行い、熱処理前後の重量を測定し、下記式より金属担持量を算出した。
金属担持量（重量％）＝［熱処理後の重量（ｇ）／熱処理前の重量（ｇ）］×１００
【００５５】
＜樹脂粒子及び樹脂複合体の平均粒子径の測定＞
ディスク遠心式粒度分布測定装置（ＣＰＳ  Ｄｉｓｃ  Ｃｅｎｔｒｉｆｕｇｅ  ＤＣ24000  ＵＨＲ、ＣＰＳ  ｉｎｓｔｒｕｍｅｎｔｓ,  Ｉｎc.社製）を用いて測定した。測定は、樹脂粒子又は樹脂複合体を水に分散させた状態で行った。
【００５６】
＜金属ナノ粒子の平均粒子径の測定＞
樹脂複合体分散液をカーボン支持膜付き金属性メッシュへ滴下して作成した基板を、電界放出形走査電子顕微鏡（ＦＥ−ＳＥＭ；日立ハイテクノロジーズ社製、ＳＵ−９０００）により観測した画像から、任意の１００個の金属ナノ粒子の面積平均径を測定した。
【００５７】
［合成例１］
＜樹脂粒子（ラテックスビーズ）の合成＞
メチルトリ−ｎ−オクチルアンモニウムクロリド（１ｇ）及び５０重量％のポリエチレングリコールメチルエーテルメタクリレート水溶液（１０ｇ）を３００ｇの純水に溶解した後、２−ビニルピリジン（４８ｇ）及びジビニルベンゼン（２ｇ）を加え、窒素気流下において１５０ｒｐｍ、３０℃で５０分、次いで６０℃で３０分間撹拌した。撹拌後、１８．０ｇの純水に溶解した２，２−アゾビス（２−メチルプロピオンアミジン）二塩酸塩（０．５ｇ）を滴下し、１５０ｒｐｍ、６０℃で５時間撹拌した後、４０℃まで空冷しながら撹拌することで、平均粒子径４３０ｎｍのラテックスビーズを得た。遠心分離（１３５００ｘｇ、４０分）により沈殿させ、上澄みを除去した後、純水に再度分散させることで不純物を除去した。その後、濃度調整を行い１０重量％のラテックスビーズ分散液を得た。
【００５８】
［合成例２］
＜白金ナノ粒子−樹脂複合体（Ｐｔナノコンポジットビーズ）の作製＞
純水１３０ｇに合成例１で得たラテックスビーズ（５０ｇ）を加えた後、４００ｍＭの塩化白金酸水溶液（５５ｇ）を加え、３０℃で３時間撹拌した。その後、遠心分離（１７００ｘｇ、３０分）によりラテックスビーズを沈殿させ、上澄みを除去することで余分な塩化白金酸を除去した。その後、濃度調整を行い、５．０重量％白金イオン吸着樹脂粒子分散液を調製した。
【００５９】
次に、純水４７６０ｇに前記５．０重量％白金イオン吸着樹脂粒子分散液（７０ｇ）を加え、３℃で撹拌しながら、１３２ｍＭのジメチルアミンボラン水溶液（１３８ｇ）を２２分かけて滴下した後、３℃で１時間、２５℃で３時間撹拌することで、平均粒子径４５０ｎｍのＰｔナノコンポジットビーズを得た。Ｐｔナノコンポジットビーズは、遠心分離により沈殿させ、上澄みを除去した濃縮液を透析処理により精製した後、濃度調整することで、１重量％のＰｔナノコンポジットビーズ分散液を得た。作製したＰｔナノコンポジットビーズにおける白金ナノ粒子の平均粒子径は３．８ｎｍ、白金の担持量は３８重量％であった。
【００６０】
［合成例３］
＜金ナノ粒子−樹脂複合体（Ａｕナノコンポジットビーズ）の作製＞
純水１３０ｇに合成例１で得たラテックスビーズ（５０ｇ）を加えた後、４００ｍＭの塩化金酸水溶液（８２ｇ）を、３０℃で３時間撹拌した。その後、遠心分離（１７００ｘｇ、３０分）によりラテックスビーズを沈殿させ、上澄みを除去することで余分な塩化金酸を除去した。その後、濃度調整を行い、５．０重量％金イオン吸着樹脂粒子分散液を調製した。
【００６１】
次に、純水４７８０ｇに前記５．０重量％金イオン吸着樹脂粒子分散液（６５ｇ）を加え、３℃で撹拌しながら、５２８ｍＭのジメチルアミンボラン水溶液（２０ｇ）を２分かけて滴下した後、３℃で１時間、２５℃で３時間撹拌することで、平均粒子径４５２ｎｍのＡｕナノコンポジットビーズを得た。Ａｕナノコンポジットビーズは、遠心分離により沈殿させ、上澄みを除去した濃縮液を透析処理により精製した後、濃度調整することで、１重量％のＡｕナノコンポジットビーズ分散液を得た。作製したＡｕナノコンポジットビーズにおける金ナノ粒子の平均粒子径は２３．２ｎｍ、金の担持量は５０重量％であった。
【００６２】
［実施例１］
細胞培養液として、Eagle's minimal essential medium（ＷＡＫＯ社製）に、ウシ胎児血清（１０重量％）、ペニシリン（１００unit／リットル）及びストレプトマイシン（１００ｍｇ／リットル）を添加したものを使用し、口腔扁平上皮癌細胞株ＨＳＣ−３  Ｍ３細胞（ＪＣＲＢ細胞バンク  細胞番号ＪＣＲＢ１３５４）を１×１０７ｃｅｌｌｓ／ｍｌの濃度にて、細胞フラスコにて３７℃、５％ＣＯ２条件下で２４時間培養した。
細胞上清をアスピレート後、合成例２で得たＰｔナノコンポジットビーズ(４５０Ｒ）(細胞培養液に対する濃度：０．５ｍｇ／ｍｌ)を添加して、３７℃、５％ＣＯ２条件下で４８時間培養した。
【００６３】
マウスヘの麻酔は、３種混合麻酔として、ドミトール０．７５ｍｌ＋ドルミカム２ｍｌ＋ベトルファール２．５ｍｌに注射用蒸留水１９．７５ｍｌを加えたものを使用し、体重１０ｇあたり０.ｌｍｌを腹腔内投与した。麻酔下にて、ＫＳＮマウス（オス、６週齢)の背部に、ＨＳＣ−３  Ｍ３細胞(１×１０７ｃｅｌｌｓ)を注射針にて注入し、担がんマウスモデルを作成した。１０日間飼育し、腫瘍の形成観察を行った。
背部腫瘍の計測は２日毎に行い、腫瘍体積を［（長径）×（短径）２］／２の計算式で求めた。観察開始日（０日）からの腫瘍体積の増加率を図２に示した。
【００６４】
<病理組織学的な検証>
次に、マウスを頸椎脱臼によって安楽死させて、腫瘍を摘出した。摘出した腫瘍組織で切片を作製し、ヘマトキシリンエオジン（ＨＥ）染色を行い、顕微鏡下で観察した。ＨＥ染色は、核が青紫色、細胞質や間質がピンク色に染色され、組織構造や細胞の形態観察に用いられる。ＨＥ染色の結果を図４Ａに、摘出した組織の全体像を図４Ｂに示した。
【００６５】
［比較例１］
Ｐｔナノコンポジットビーズ（４５０Ｒ）(細胞培養液に対する濃度：０．５ｍｇ／ｍｌ)の代わりに、細胞培養液のみを添加して、３７℃、５％ＣＯ２条件下で４８時間培養した他は、実施例１と同様の方法で、in vivoにおける抗腫瘍増殖効果の検証を実施した。観察開始日（０日）からの腫瘍体積の増加率を図２に示した。
また、細胞培養液のみを用いた比較例１について、実施例１と同様の方法で、病理組織学的な検証を実施した。ＨＥ染色の結果を図３Ａに、摘出した組織の全体像を図３Ｂに示した。
【００６６】
［比較例２］
Ｐｔナノコンポジットビーズ（４５０Ｒ）(細胞培養液に対する濃度：０．５ｍｇ／ｍｌ)の代わりに、合成例３で得たＡｕナノコンポジットビーズ（細胞培養液に対する濃度：０．５ｍｇ/ｍｌ)を添加して、３７℃、５％ＣＯ２条件下で４８時間培養した他は、実施例１と同様の方法で、in vivoにおける抗腫瘍増殖効果の検証を実施した。観察開始日（０日）からの腫瘍体積の増加率を図２に示した。
【００６７】
［比較例３］
Ｐｔナノコンポジットビーズ（４５０Ｒ）(細胞培養液に対する濃度：０．５ｍｇ／ｍｌ)の代わりに、合成例１で得たラテックスビーズ(細胞培養液に対する濃度：０．５ｍｇ/ｍｌ）を添加して、３７℃、５％ＣＯ２条件下で４８時間培養した他は、実施例１と同様の方法で、in vivoにおける抗腫瘍増殖効果の検証を実施した。観察開始日（０日）からの腫瘍体積の増加率を図２に示した。
【００６８】
［比較例４］
Ｐｔナノコンポジットビーズ（４５０Ｒ）(細胞培養液に対する濃度：０．５ ｍｇ／ｍｌ)の代わりに、Ｐｔナノコロイド(ナノ白金分散液；ルネッサンス・エナジー・リサーチ社製、細胞培養液に対する濃度：０．２ｍｇ/ｍｌ)を添加して、３７℃、５％ＣＯ２条件下で４８時間培養した他は、実施例１と同様の方法で、in vivoにおける抗腫瘍増殖効果の検証を実施した。観察開始日（０日）からの腫瘍体積の増加率を図２に示した。
【００６９】
in vivoにおける抗腫瘍増殖効果の検証において、図２に示したように、細胞培養液のみの場合（比較例１）では、ＨＳＣ−３  Ｍ３細胞注入により、１０日間の飼育で、マウス背部に約７倍の腫瘍増加率が認められた。Ａｕナノコンポジットビーズ処理群（比較例２）では、１０倍の腫瘍増殖、ラテックスビーズのみの処理群（比較例３）では、３倍の腫瘍増殖、Ｐｔナノコロイド処理群（比較例４）では、５倍の腫瘍増殖を認めた。
一方、Ｐｔナノコンポジットビーズ処理群（実施例１）では、腫瘍体積の増加はほとんど確認されず、他の４群（比較例１〜４）と比較して、著明な腫瘍増殖抑制効果が認められた。また、投与後のマウスの背部の観察から、Ｐｔナノコンポジットビーズは投与部位に留まっており、局在貯留性を有していることが確認された。
【００７０】
また、病理組織学的な検証において、ＨＳＣ−３  Ｍ３細胞のみで腫瘍形成を行った群（比較例１）では、図３Ａ，図３Ｂに示したように、長径１０ｍｍ、短径９ｍｍの体積４０５ｍｍ３の腫瘍が形成され、組織像において、著明な核の形態異常の細胞と、ＨＳＣ−３  Ｍ３がん細胞からなる腫瘍実質、線維性結合組織からなる腫瘍間質をもつがん腫の形成が認められた。
一方、本発明のＰｔナノコンポジットビーズを添加したＨＳＣ−３  Ｍ３細胞にて腫瘍形成を行った群（実施例１）では、図４Ａ，図４Ｂに示したように、Ｐｔナノコンポジットビーズ投与によって皮下に色素の沈着が認められるが、腫瘍の形成は見られなかつた。また、組織像において、腫瘍細胞の浸潤は認められなかった。
【００７１】
以上、本発明の実施の形態を例示の目的で詳細に説明したが、本発明は上記実施の形態により制約されることはない。
【符号の説明】
【００７２】
１０…樹脂粒子、２０…白金ナノ粒子、３０…内包白金ナノ粒子、４０…一部露出白金ナノ粒子、５０…表面吸着白金ナノ粒子、６０…表層部、１００…樹脂複合体
【図１】
2019210219.tif 000003
【図２】
2019210219.tif 000004
【図３Ａ】
2019210219.tif 000005
【図３Ｂ】
2019210219.tif 000006
【図４Ａ】
2019210219.tif 000007
【図４Ｂ】
2019210219.tif 000008